НЕЙТРОЛИЗОВАННЫЕ МЕТАЛЛОМ СУЛЬФИРОВАННЫЕ БЛОК-СОПОЛИМЕРЫ, СПОСОБ ИХ ПОЛУЧЕНИЯ И ИХ ПРИМЕНЕНИЕ

1. Способ нейтрализации ненейтрализованного сульфированного блок-сополимера, содержащего, по меньшей мере, один концевой блок А и, по меньшей мере, один внутренний блок В, где каждый блок А по существу не имеет никаких функциональных групп сульфокислоты или сложного эфира сульфокислоты, а каждым блоком В является полимерный блок, содержащий от приблизительно 10 до приблизительно 100 мол.% функциональных групп сульфокислоты или сложного эфира сульфокислоты в расчете на количество подверженных сульфированию мономерных звеньев блока В, где данный способ включает:
получение раствора, содержащего ненейтрализованный сульфированный блок-сополимер и органический растворитель, и
добавление к раствору, по меньшей мере, одного соединения металла, где металл имеет атомный номер, равный, по меньшей мере, 11.
2. Способ по п.1, где раствор содержит растворенный ненейтрализованный сульфированный блок-сополимер в мицеллярной форме.
3. Способ по п.2, где нейтрализуют от приблизительно 80% до приблизительно 100% функциональных групп сульфокислоты или сложного эфира сульфокислоты.
4. Способ по п.2, где добавляют соединение металла в количестве в диапазоне от приблизительно 0,8 до приблизительно 10 эквивалентов металла в расчете на 1 эквивалент функциональной группы сульфокислоты или сложного эфира сульфокислоты ненейтрализованного сульфированного блок-сополимера.
5. Способ по п.2, где органическим растворителем является негалогенированный алифатический растворитель.
6. Способ по п.2, где органический растворитель содержит, по меньшей мере, первый и второй алифатический растворитель, и где блок В является по существу растворимым в первом растворителе, а блок А является по существу растворимым во втором растворителе.
7. Способ по п.2, где соединение металла выбирают из группы металлоорганических соединений, гидридов металлов, оксидов металлов, гидроксидов металлов, алкоксидов металлов, карбонатов металлов, гидрокарбонатов металлов и карбоксилатов металлов.
8. Способ по п.2, где соединение металла содержит натрий, калий, цезий, магний, кальций, стронций, барий, алюминий, олово, свинец, титан, цирконий, ванадий, хром, молибден, марганец, железо, кобальт, никель, медь, серебро, цинк, кадмий или ртуть.
9. Способ по п.2, где металл соединения металла имеет атомный номер, равный по меньшей мере, 12.
10. Способ по п.2, где соединение металла содержит магний, кальций, алюминий, свинец, титан, медь или цинк.
11. Способ по п.2, где металл находится в степени окисления +2, +3 или +4.
12. Нейтрализованный сульфированный блок-сополимер, который является твердым в воде, и который содержит, по меньшей мере, два полимерных концевых блока А и, по меньшей мере, один полимерный внутренний блок В, где
а) каждый блок А по существу не имеет никаких функциональных групп сульфокислоты или сложного эфира сульфокислоты, а каждым блоком В является полимерный блок, содержащий от приблизительно 10 до приблизительно 100 мол.% функциональных групп сульфокислоты или сложного эфира сульфокислоты в расчете на количество подверженных сульфированию мономерных звеньев блока В; и
b) от 80% до 100% функциональных групп сульфокислоты или сложного эфира сульфокислоты сульфированных блоков В нейтрализуют соединением металла, где металл имеет атомный номер, равный, по меньшей мере, 11.
13. Нейтрализованный сульфированный блок-сополимер по п.12, где соединение металла содержит натрий, калий, цезий, магний, кальций, стронций, барий, алюминий, олово, свинец, титан, цирконий, ванадий, хром, молибден, марганец, железо, кобальт, никель, медь, серебро, цинк, кадмий или ртуть.
14. Нейтрализованный сульфированный блок-сополимер по п.12, где соединение металла содержит магний, кальций, алюминий, свинец, титан, медь или цинк.
15. Нейтрализованный сульфированный блок-сополимер по п.12, где металл находится в степени окисления +2, +3 или +4.
16. Нейтрализованный сульфированный блок-сополимер по п.12, который удовлетворяет одному или обоим из следующих далее условий:
а) нейтрализованный сульфированный блок-сополимер характеризуется уровнем водопоглощения, который является равным или меньшим в сопоставлении с уровнем водопоглощения у соответствующего ненейтрализованного сульфированного блок-сополимера; и/или
b) нейтрализованный сульфированный блок-сополимер характеризуется модулем упругости при растяжении во влажном состоянии, который является равным или большим в сопоставлении с модулем упругости при растяжении во влажном состоянии у соответствующего ненейтрализованного сульфированного блок-сополимера.
17. Нейтрализованный сульфированный блок-сополимер по п.16, характеризующийся уровнем водопоглощения, меньшим, чем 80% от уровня водопоглощения у соответствующего ненейтрализованного сульфированного блок-сополимера.
18. Нейтрализованный сульфированный блок-сополимер по п.12, характеризующийся уровнем водопоглощения, меньшим, чем 50 мас.% от его сухой массы.
19. Нейтрализованный сульфированный блок-сополимер по п.16, характеризующийся уровнем водопоглощения, равным, по меньшей мере, 0,1 мас.% от его сухой массы.
20. Нейтрализованный сульфированный блок-сополимер по п.12, который имеет гидратированную форму.
21. Гидратированный нейтрализованный сульфированный блок-сополимер по п.20, который содержит, по меньшей мере, 0,1 мас.%, в расчете на сухую массу нейтрализованного блок-сополимера, воды во включенной форме.
2
2
22. Гидратированный нейтрализованный сульфированный блок-сополимер по п.20, который характеризуется скоростью переноса водяного пара, равной, по меньшей мере, приблизительно 15000 г/м/день/мил (591 г/м/день/мкм).
23. Гидратированный нейтрализованный сульфированный блок-сополимер по п.20, который удовлетворяет одному или обоим из следующих далее условий:
а) гидратированный нейтрализованный сульфированный блок-сополимер характеризуется скоростью переноса воды, равной, по меньшей мере, приблизительно 50% от скорости переноса воды у гидратированной формы соответствующего ненейтрализованного сульфированного блок-сополимера;
b) гидратированный нейтрализованный сульфированный блок-сополимер характеризуется модулем упругости при растяжении во влажном состоянии, который является равным или большим в сопоставлении с модулем упругости при растяжении во влажном состоянии у гидратированной формы соответствующего ненейтрализованного сульфированного блок-сополимера.
24. Гидратированный нейтрализованный сульфированный блок-сополимер по п.20, характеризующийся скоростью переноса воды, равной, по меньшей мере, приблизительно 75% от скорости переноса воды у гидратированной формы соответствующего ненейтрализованного сульфированного блок-сополимера.
25. Аппарат, включающий мембрану, где данный аппарат выбирают из группы, состоящей из:
устройств для контроля влажности, устройств для прямого электродиализа, устройств для обратного электродиализа, устройств для осмоса, ограниченного давлением, устройств для прямого осмоса, устройств для обратного осмоса, устройств для селективного добавления воды, устройств для селективного удаления воды и аккумуляторов,
где мембрана содержит нейтрализованный сульфированный блок-сополимер по п.12.
26. Средство хранения полярного компонента, содержащее неполярную жидкую фазу и сульфированный блок-сополимер, содержащий, по меньшей мере, один концевой блок А и, по меньшей мере, один внутренний блок В, где каждый блок А по существу не имеет никаких функциональных групп сульфокислоты или сложного эфира сульфокислоты, а каждым блоком В является полимерный блок, содержащий от приблизительно 10 до приблизительно 100 мол.% функциональных групп сульфокислоты или сложного эфира сульфокислоты в расчете на количество подверженных сульфированию мономерных звеньев блока В,
где неполярная жидкая фаза содержит сульфированный блок-сополимер в мицеллярной форме, адаптированной для заключения полярного компонента.
27. Способ стабилизации или хранения полярного компонента в неполярной жидкой фазе, который включает
а) получение раствора, содержащего неполярную жидкую фазу и сульфированный блок-сополимер, содержащий, по меньшей мере, один концевой блок А и, по меньшей мере, один внутренний блок В, где каждый блок А по существу не имеет никаких функциональных групп сульфокислоты или сложного эфира сульфокислоты, а каждым блоком В является полимерный блок, содержащий от приблизительно 10 до приблизительно 100 мол.% функциональных групп сульфокислоты или сложного эфира сульфокислоты в расчете на количество подверженных сульфированию мономерных звеньев блока В, где раствор содержит сульфированный блок-сополимер в мицеллярной форме, и
b) добавление к раствору (а), по меньшей мере, одного полярного компонента, в результате чего полярный компонент заключается в мицеллы.
28. Способ по п.27, где полярный компонент представляет собой соединение металла.